(57)【特許請求の範囲】
【請求項１】
少なくともアルミニウム箔を使用した蓋材と、０．５ｇ／ｍ２／ｄａｙ以下の水蒸気透過度を有する、高分子フィルムを成型した底材とを使用した、試験紙が装填されている円筒形状の突起部を有するチップを固定するための容器であって、
前記底材は、総厚みが１５０μｍ以上３００μｍ以下であり、チップを容器に充填する充填機内で熱プレスにて成型することにより前記底材の底面に窪み部を設け、試験紙が装填されているチップの突起部が前記窪み部に収まることで、前記チップが固定可能であり、
前記底材が、シリカゲル、塩化カルシウム、ゼオライト、生石灰、酸化アルミニウム、硫酸マグネシウム、焼き明礬の中から選ばれる１種の、或いは２種以上を混合した乾燥剤を、重量比で５％以上、７０％以下で、ポリプロピレン、または、ポリエチレンのポリオレフィン樹脂に練り込んだ混合樹脂の層が含まれるラミネートフィルムからなることを特徴とするチップ用容器。
【請求項２】
前記蓋材の底材側に、シリカゲル、塩化カルシウム、ゼオライト、生石灰、酸化アルミニウム、硫酸マグネシウム、焼き明礬の中から選ばれる１種の、或いは２種以上を混合した乾燥剤を、重量比で５％以上、７０％以下で、ポリプロピレン、または、ポリエチレンのポリオレフィン樹脂に練り込んだ混合樹脂を含む、ヒートシール性の樹脂層を設けたことを特徴とする請求項１に記載のチップ用容器。
【請求項３】
前記底材が、少なくとも厚み１５μｍ以上のアルミニウム箔の層が含まれるラミネートフィルムからなることを特徴とする請求項１または２に記載のチップ用容器。
【請求項４】
前記底材が、少なくとも厚み３０μｍ以上のシクロオレフィンポリマーの層が含まれるラミネートフィルムからなることを特徴とする請求項１または２に記載のチップ用容器。
【請求項５】
前記底材が、少なくとも厚み３０μｍ以上のシクロオレフィンコポリマーの層が含まれるラミネートフィルムからなることを特徴とする請求項１または２に記載のチップ用容器。
【請求項６】
前記底材が、少なくとも厚み３０μｍ以上の塩化ビニルの層が含まれるラミネートフィ
ルムからなることを特徴とする請求項１または２に記載のチップ用容器。
【請求項７】
前記底材が、少なくとも厚み３０μｍ以上の塩化ビニリデンの層が含まれるラミネートフィルムからなることを特徴とする請求項１または２に記載のチップ用容器。
【請求項８】
前記底材が、少なくとも塩化ビニル、塩化ビニリデン、ポリエチレンの各層が含まれるラミネートフィルムからなることを特徴とする請求項１または２に記載のチップ用容器。
【請求項９】
前記底材が、少なくとも厚み３０μｍ以上の未延伸ポリプロピレンの層が含まれるラミネートフィルムからなることを特徴とする請求項１または２に記載のチップ用容器。
【発明の詳細な説明】
【技術分野】
【０００１】
本発明は、チップ用容器に関するものである。
【背景技術】
【０００２】
近年、ノロウイルス、性病、インフルエンザ、糖尿病、ピロリ菌、各種アレルギー、血糖値などの疾病に対する人体の状態を、簡易的に検査する医療用の検査キットが使用されるようになってきている。
【０００３】
各種疾病の状態を確認する検査キットは、繰り返し、何回も検査する必要性から１回の使用で使い捨てする検査薬を含む試験紙が装填されているチップと、繰り返し測定できる検査機本体を分離することでコストを下げることが求められている。
【０００４】
一方、使用時に手で触れることで、汗、汚れ、水分などにより、チップや或いは試験紙が汚染され、検査精度に影響を及ぼす恐れがあり、直接チップを振れない包装材料が求められている。
【０００５】
更に、薬剤の水分による分解、反応などによる劣化が生じて起きる、検査精度のバラツキをなくすため、チップに使用される包装材料には防湿性が求められることが多い。
【０００６】
チップに装填されている試験紙が剥き出しになっていると、使用状況によっては手で触れてしまう恐れがある。また、防湿目的でアルミ包材を外装として使用し、乾燥剤をチップとともに同封し密封することで、吸湿の影響をなくすことができるが、この場合は、包装後に乾燥剤が同封されたか否かの確認ができない問題がある。
【０００７】
検査薬が含まれる試験紙はチップ内部に装填し、更にチップと乾燥剤をカップ成型物に装填しているため、直接手で触れることがない。但し、カップ成型物内部には乾燥剤を同封し密封しているため、包装後に乾燥剤が同封されたかの確認ができない問題があるとともに、カップ自体の防湿性は高いものの、長時間のうちに徐々に吸湿するため、製造から使用までの使用期間に制約が出てしまう問題がある。
【０００８】
公知文献を以下に示す。
【先行技術文献】
【特許文献】
【０００９】
【特許文献１】特開２００２−１０４５１４号公報
【発明の概要】
【発明が解決しようとする課題】
【００１０】
長期間保存しても、試験紙を内蔵する成分測定用容器（以下、単に「チップ」と言う）内に収納された試験紙が、吸湿などにより劣化せず、また、検査時にチップに触れることなく、検査機本体にチップを接合することのできるチップ用容器を提供することを目的とする。
【課題を解決するための手段】
【００１１】
本発明は係る課題に鑑みなされたものであり、請求項１の発明は、少なくともアルミニウム箔を使用した蓋材と、０．５ｇ／ｍ２／ｄａｙ以下の水蒸気透過度を有する、高分子フィルムを成型した底材とを使用した、試験紙が装填されている円筒形状の突起部を有するチップを固定するための容器であって、
前記底材は、総厚みが１５０μｍ以上３００μｍ以下であり、チップを容器に充填する充填機内で熱プレスにて成型することにより前記底材の底面に窪み部を設け、試験紙が装填されているチップの突起部が前記窪み部に収まることで、前記チップが固定可能であり、
前記底材が、シリカゲル、塩化カルシウム、ゼオライト、生石灰、酸化アルミニウム、硫酸マグネシウム、焼き明礬の中から選ばれる１種の、或いは２種以上を混合した乾燥剤を、重量比で５％以上、７０％以下で、ポリプロピレン、または、ポリエチレンのポリオレフィン樹脂に練り込んだ混合樹脂の層が含まれるラミネートフィルムからなることを特徴とするチップ用容器である。
【００１２】
本発明のチップ用容器は、以上のような構成であって、長期間保存しても、チップ内に収納された試験紙が、吸湿などにより劣化せず、また、チップが固定されるので、検査時にチップに触れることなく、検査機本体にチップを接合することができる。
本発明はさらに、底材に乾燥剤を練り込んだ混合樹脂層を設けたので、より長い期間、吸湿などによる劣化を防止できる。
【００１３】
本発明の請求項２の発明は、前記蓋材の底材側に、シリカゲル、塩化カルシウム、ゼオライト、生石灰、酸化アルミニウム、硫酸マグネシウム、焼き明礬の中から選ばれる１種の、或いは２種以上を混合した乾燥剤を、重量比で５％以上、７０％以下で、ポリプロピレン、または、ポリエチレンのポリオレフィン樹脂に練り込んだ混合樹脂を含む、ヒートシール性の樹脂層を設けたことを特徴とする請求項１に記載のチップ用容器である。
【００１４】
本発明はさらに、蓋材の底材側に乾燥剤を練り込んだ混合樹脂層を設けたので、より長い期間、吸湿などによる劣化を防止できる。
【００１５】
本発明の請求項３の発明は、前記底材が、少なくとも厚み１５μm以上のアルミニウム箔の層が含まれるラミネートフィルムからなることを特徴とする請求項１または２に記載のチップ用容器である。
【００１６】
本発明はさらに、底材が、厚み１５μm以上のアルミニウム箔の層が含まれるラミネートフィルムからなっているので、水蒸気透過度を確実に、０．５ｇ／ｍ２／ｄａｙ以下とすることができる。
【００１７】
本発明の請求項４の発明は、前記底材が、少なくとも厚み３０μm以上のシクロオレフィンポリマーの層が含まれるラミネートフィルムからなることを特徴とする請求項１または２に記載のチップ用容器である。
【００１８】
本発明はさらに、底材が、厚み３０μm以上のシクロオレフィンポリマーの層が含まれるラミネートフィルムからなっているので、水蒸気透過度を確実に、０．５ｇ／ｍ２／ｄａｙ以下とすることができる。
【００１９】
本発明の請求項５の発明は、前記底材が、少なくとも厚み３０μm以上のシクロオレフィンコポリマーの層が含まれるラミネートフィルムからなることを特徴とする請求項１または２に記載のチップ用容器である。
【００２０】
本発明はさらに、底材が、厚み３０μm以上のシクロオレフィンポリマーの層が含まれるラミネートフィルムからなっているので、水蒸気透過度を確実に、０．５ｇ／ｍ２／ｄａｙ以下とすることができる。
【００２１】
本発明の請求項６の発明は、前記底材が、少なくとも厚み３０μm以上の塩化ビニルの層が含まれるラミネートフィルムからなることを特徴とする請求項１または２に記載のチップ用容器である。
【００２２】
本発明はさらに、底材が、厚み３０μm以上の塩化ビニルの層が含まれるラミネートフィルムからなっているので、水蒸気透過度を確実に、０．５ｇ／ｍ２／ｄａｙ以下とすることができる。
【００２３】
本発明の請求項７の発明は、前記底材が、少なくとも厚み３０μm以上の塩化ビニリデンの層が含まれるラミネートフィルムからなることを特徴とする請求項１または２に記載
のチップ用容器である。
【００２４】
本発明はさらに、底材が、厚み３０μm以上の塩化ビニリデンの層が含まれるラミネートフィルムからなっているので、水蒸気透過度を確実に、０．５ｇ／ｍ２／ｄａｙ以下とすることができる。
【００２５】
本発明の請求項８の発明は、前記底材が、少なくとも塩化ビニル、塩化ビニリデン、ポリエチレンの各層が含まれるラミネートフィルムからなることを特徴とする請求項１または２に記載のチップ用容器である。
【００２６】
本発明はさらに、底材が、塩化ビニル、塩化ビニリデン、ポリエチレンの各層が含まれるラミネートフィルムからなっているので、水蒸気透過度を確実に、０．５ｇ／ｍ２／ｄａｙ以下とすることができる。
【００２７】
本発明の請求項９の発明は、前記底材が、少なくとも厚み３０μm以上の未延伸ポリプロピレンの層が含まれるラミネートフィルムからなることを特徴とする請求項１または２に記載のチップ用容器である。
【００２８】
本発明はさらに、底材が、厚み３０μm以上の未延伸ポリプロピレンの層が含まれるラミネートフィルムからなっているので、水蒸気透過度を確実に、０．５ｇ／ｍ２／ｄａｙ以下とすることができる。
【発明の効果】
【００３１】
底材の底面に窪み部を設け、試験紙が装填されているチップの突起部が前記窪み部に収まるようにしているのでチップを手で触れることがなくなるとともに、チップが固定されているため、チップ用容器の底材にチップが入っている状態で、検査機本体をチップに接合することができる。
【００３２】
また、水蒸気透過度の低い蓋材や、底材を用いているので、吸湿による試験紙の性能劣化をなくすことができる。また更に、乾燥剤を、ポリオレフィン樹脂に錬り込んだ混合樹脂の層を設けることによって、長期保管された後でも、吸湿による試験紙の性能劣化をなくすことができるとともに、乾燥剤を使用している場合の乾燥剤装填ミスの心配がなくなる。
【図面の簡単な説明】
【００３３】
【図１】本発明のチップ用容器の一例にチップが収納されている状態を模式的に正面で示した説明図である。
【図２】本発明のチップ用容器の一例に収納されたチップを検査機本体に接合する方法を、模式的に斜視で示した説明図である。
【発明を実施するための形態】
【００３４】
以下本発明を実施するための形態につき説明する。
図１は、本発明のチップ用容器の一例に試験紙を内蔵する成分測定用容器（チップ）が収納されている状態を模式的に正面で示した説明図である。
【００３５】
図１のように、本発明のチップ用容器は、成形された底材２と蓋材１からなっている。底材２は、底面３の中央部分に窪み部４が設けられている。そして、チップ５の突起部６が、窪み部４の内側に収まっている。これにより、チップ５が底材２に固定され、位置がずれたり、動いたりしないようになっている。
【００３６】
図２は、本発明のチップ用容器の一例に収納されたチップ５を検査機本体７に接合する方法を、模式的に斜視で示した説明図である。図のように、チップ用容器にチップ５が装填されたままで、チップ５を検査機本体７に接合することができる。この場合、蓋材１の表面から検査機本体７を突き刺すか、または、蓋材１を底材２から剥がして、直接チップ５に手を触れることなく検査機本体７とチップ５を接合することができる。
【００３７】
蓋材１としては、目的とする防湿性能に合わせて、高分子樹脂フィルム、アルミニウム箔、アルミニウム蒸着フィルム、無機酸化物蒸着フィルムなどから適宜選定できるが、防湿性、成型性などからアルミニウム箔を用いることが好ましい。その場合、アルミニウム箔以外にポリエチレンテレフタレート（ＰＥＴ）、２軸延伸ポリプロピレン（ＯＰＰ）、ナイロン（Ｎｙ）などの基材フィルムを、接着剤を用いて貼り合せてもかまわない。
【００３８】
また、ヒートシール性を付与するために、未延伸ポリプロピレン（ＣＰＰ）、あるいは、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）などの未延伸のポリエチレン（ＰＥ）等のポリオレフィンフィルムをシーラントフィルムとして接着剤を介して貼り合せるたり、或いは押出しラミネートにて貼り合せるなどしてもかまわない。同じくヒートシール性を付与するために、ホットメルト樹脂や各種ヒートシール性ラッカー剤を塗布してもかまわない。
【００３９】
蓋材１を底材２から剥がす方法を取る場合は、イージーピール性オレフィンフィルムをシーラントとして使用しても構わない。或いはイージーピール性ラッカー剤を塗布してもかまわない。
【００４０】
蓋材１に水分吸収機能を付与するためには、シーラントフィルムとして乾燥剤を配合したポリオレフィンフィルムを貼り合せてもかまわない。この場合、ポリオレフィン樹脂に無機化合物からなる乾燥剤を練り込んだ樹脂をフィルム化することで実現できる。
【００４１】
水分吸収機能を有する無機化合物を配合した樹脂の製造方法としては、目的に応じた水分吸収性能を有する無機化合物を５〜７０ｗｔ％、熱可塑性樹脂３０〜９５ｗｔ％になるように調整した材料をリボンミキサー、タンブラーミキサー、ヘンシェルミキサーなどを用いてドライブレンドし、単軸押出機、二軸押出機などの押出機、バンバリーなどの混練機を用いて、融点以上２８０℃以下、好ましくは２６０℃以下で混練することで得られる。
【００４２】
熱可塑性樹脂としては、低密度ポリエチレン、中密度ポリエチレン、高密度ポリエチレン、エチレン−αオレフィン共重合体、ポリプロピレン、プロピレン−エチレンランダム共重合体、プロピレン−エチレンブロック共重合体、プロピレン−αオレフィン共重合体、シクロペンタジエンやノルボルネンなどの環状オレフィンを共重合させた、エチレン−環状オレフィン共重合体、エチレン−酢酸ビニル共重合体あるいはその部分または完全けん化物、エチレン−（メタ）アクリル酸共重合体あるいはこのエステル化物、あるいはイオン架橋物、エチレン−（メタ）アクリル酸−（メタ）アクリル酸エステル三元共重合体などから選定することが可能である。
【００４３】
乾燥剤としては水分を吸収する能力を有するシリカゲル、塩化カルシウム、ゼオライト、生石灰（酸化カルシウム）、酸化アルミニウム、硫酸マグネシウムや、焼き明礬などが好ましいが、更に好ましくは、吸収能力や吸収速度などの加工性から生石灰が良い。
【００４４】
乾燥剤とポリオレフィン系樹脂を配合した樹脂組成物には、分散剤としてポリオレフィン系ワックスなど、乾燥剤の表面処理剤として脂肪酸として分岐脂肪酸、環状脂肪酸、ヒドロキシル脂肪酸など、任意で添加剤を使用することができる。
【００４５】
フィルムの厚み、内部の層構成、乾燥剤の配合量は、目的とする水分吸収能力や製膜加工しやすさなどから、適宜、厚みを設定すればよい。
【００４６】
水分吸収機能を付与したシーラントフィルムは、包材の加工性から、好ましくは約１０〜１００μｍの厚み範囲がよく、インフレーション製膜、Ｔダイキャスト製膜等の各種製膜法により得られるが、これに限定されるものではない。
【００４７】
内部の層構成としては、加工性、衛生性の点から最内層に乾燥剤が練り込まれた層がないことが好ましく、３層以上の共押しフィルムの中間層に設定することが好ましい。
【００４８】
蓋材１面から検査機本体７を直接突き刺してチップ５と接合する場合、アルミニウム箔にホットメルト樹脂や各種ヒートシール性ラッカー剤を塗布すれば良いが、高分子フィルムを貼り合せた場合は、突き刺す部分にレーザー加工などでアルミニウム表面の高分子フィルムにキズ加工を施すことで突き刺すことができる。
【００４９】
底材２は、充填されたチップ５が容器内で動かないようにするため、チップ５の突起部６が収まるように成型することが好ましい。成型方法は真空・圧空成形、プレス成型などの各種成形法に制限はないが、チップ５を容器に充填する充填機内で熱プレスにて成型することが好ましい。
【００５０】
底材２に成型して使用できる材質として、透湿度が０．５ｇ／ｍ２／ｄａｙ以下であることが好ましく、適応できる材質としては、少なくとも底材２の層構成の中に、未延伸で厚み３０μｍ以上のシクロオレフィンポリマー（ＣＯＰ）、シクロオレフィンコポリマー（ＣＯＣ）、ポリ塩化ビニル（ＰＶＣ）、ポリ塩化ビニリデン（ＰＶＤＣ）、ポリプロピレン（ＰＰ）、ポリエチレン（ＰＥ）のフィルムが好ましい。あるいは、これらの樹脂を組み合わせて多層化したフィルムでも構わない。
【００５１】
或いは、１５μｍ以上の厚みのアルミニウム箔の片面に成型性のアモルファスポリエステル（Ａ−ＰＥＴ）フィルムを貼り合せる、或いはヒートシール層として未延伸ポリプロピレン（ＣＰＰ）、あるいはポリエチレン（ＰＥ）とポリプロピレン（ＰＰ）をブレンドしたイージーピール性樹脂を施し、成型しても構わない。
【００５２】
更にはアルミニウム箔の片面のヒートシール層に水分吸収機能を付与するためには、シーラントフィルムとして乾燥剤を配合したポリオレフィンフィルムを貼り合せてもかまわない。この場合、ポリオレフィン樹脂に無機化合物からなる乾燥剤を練り込んだ樹脂をフィルム化することで実現できる。
【００５３】
水分吸収機能を有する無機化合物を配合した樹脂の製造方法としては、目的に応じた水分吸収性能を有する無機化合物を５〜７０ｗｔ％、熱可塑性樹脂３０〜９５ｗｔ％になるように調整した材料をリボンミキサー、タンブラーミキサー、ヘンシェルミキサーなどを用いてドライブレンドし、単軸押出機、二軸押出機などの押出機、バンバリーなどの混練機を用いて、融点以上、２８０℃以下、好ましくは２６０℃以下で混練することで得られる。
【００５４】
乾燥剤としては水分を吸収する能力を有する
シリカゲル、塩化カルシウム、ゼオライト、生石灰（酸化カルシウム）、酸化アルミニウム、硫酸マグネシウムや、焼き明礬などが好ましいが、特に好ましくは、吸収能力や吸収速度などの加工性から生石灰が良い。
【００５５】
熱可塑性樹脂としては、低密度ポリエチレン、中密度ポリエチレン、高密度ポリエチレン、エチレン−αオレフィン共重合体、ポリプロピレン、プロピレン−エチレンランダム共重合体、プロピレン−エチレンブロック共重合体、プロピレン−αオレフィン共重合体、シクロペンタジエンやノルボルネンなどの環状オレフィンを共重合させた、エチレン−環状オレフィン共重合体、エチレン−酢酸ビニル共重合体あるいはその部分または完全けん化物、エチレン−（メタ）アクリル酸共重合体あるいはこのエステル化物、あるいはイオン架橋物、エチレン−（メタ）アクリル酸−（メタ）アクリル酸エステル三元共重合体などから選定することが可能である。
【００５６】
乾燥剤とポリオレフィン系樹脂を配合した樹脂組成物には、分散剤としてポリオレフィン系ワックスなど、乾燥剤の表面処理剤として脂肪酸として分岐脂肪酸、環状脂肪酸、ヒドロキシル脂肪酸など、任意で添加剤を使用することができる。フィルムの厚み、内部の層構成、乾燥剤の配合量は、目的とする水分吸収能力や製膜加工しやすさなどから、適宜、厚みを設定すればよい。
【００５７】
水分吸収機能を付与したシーラントフィルムは、包材の加工性から、好ましくは約１０〜１００μｍの厚み範囲がよく、インフレーション製膜、Ｔダイキャスト製膜等の各種製膜法により得られるが、これに限定されるものではない。層構成としては、加工性やチップ５への汚染を防止する点からチップ５に接触する最内層に乾燥剤が練り込まれた層がないことが好ましく、３層以上の共押しフィルムの中間層に設定することが好ましい。
【００５８】
底材２の総厚みは、適宜選定すればよいが、１００μｍ以上、５００μｍ以下が好ましい。より好ましくは、１５０μｍ以上、３００μｍ以下である。１００μｍ以下では、窪み部４が、輸送などでつぶれやすく、また５００μｍ以上では、小さいチップ５に合わせて、成形するのが難しく、また、コスト的にも不利になる。
【実施例】
【００５９】
以下、本発明の具体的実施例について説明する。
【００６０】
＜チップ＞
外径１０ｍｍで、長さ１０ｍｍの円筒形状で、片方の端部の円形部に外径５mmの長さ５ｍｍの円筒形状の突起部６が設けられているチップ５をポリプロピレンにて作成した。
【００６１】
＜蓋材＞
（Ａ）アルミニウム箔３０μmの片面にシール材として、ホットメルトを塗布量１０ｇ／ｍ２となるように塗布して蓋材１を得た。
（Ｂ）ＰＥＴ１２μｍとアルミニウム箔３０μmとイージーピール性ポリプロピレン系フィルムをこの順にそれぞれドライラミネート接着剤を介して積層して蓋材１を得た。
（Ｃ）酸化カルシウム（ＣａＯ）を５０ｗｔ％混合したポリプロピレン樹脂層３０μｍを中間層として、その両面にそれぞれ２０μｍのポリプロピレン樹脂層を設けた３層の共押フィルムを作成し、ＰＥＴ１２μｍとアルミニウム箔３０μmと共押フィルムを、この順にそれぞれドライラミネート接着剤を介して積層して蓋材１を得た。
【００６２】
＜底材＞
（ａ）ＰＰ５０μｍとＣＯＣ１２０μｍとＰＰ５０μｍの３層のフィルムを成形して、底材２を得た。
（ｂ）ＰＰ５０μｍとＣＯＰ１２０μｍとＰＰ５０μｍの３層のフィルムを成形して、底材２を得た。
（ｃ）ＰＶＣ２２０μｍのフィルムを成形して、底材２を得た。
（ｄ）ＰＶＤＣ２２０μｍのフィルムを成形して、底材２を得た。
（ｅ）ＰＶＣ５０μｍとＰＶＤＣ４０μｍとＰＥ４０μｍとＰＶＤＣ４０μｍとＰＶＣ５０μｍの５層のフィルムを成形して、底材２を得た。
（ｆ）ＣＰＰ２２０μｍのフィルムを成形して、底材２を得た。
（ｇ）酸化カルシウム（ＣａＯ）を５０ｗｔ％混合したポリプロピレン樹脂層８０μｍを中間層として、その両面にそれぞれ６０μｍのポリプロピレン樹脂層を設けた３層の共押フィルムを作成し、ＰＥＴ１２μｍとアルミニウム箔３０μmと共押フィルムを、この順にそれぞれドライラミネート接着剤を介して積層し、積層フィルムとし、この積層フィルムを成形して、底材２を得た。
【００６３】
底材２の成形は、熱プレスにて行った。成形された底材２の形状は、上面の開口面は直径１５ｍｍで底面３の直径が１０ｍｍの高さが１３ｍｍの円錐台形状で、底面３には、直径６ｍｍの底面３と同心円となる窪み部４が深さ５ｍｍで設けられている（いずれも内寸法）。
【００６４】
＜参考例１＞
（ｆ）の底材２に、チップ５をチップの突起部６が底材２の窪み部４に収まるようにいれ、（Ａ）の蓋材１でシールした。
【００６５】
＜参考例２＞
（ｆ）の底材２に、チップ５をチップの突起部６が底材２の窪み部４に収まるようにいれ、（Ｂ）の蓋材１でシールした。
【００６６】
＜参考例３＞
（ｆ）の底材２に、チップ５をチップの突起部６が底材２の窪み部４に収まるようにいれ、（Ｃ）の蓋材１でシールした。
【００６７】
＜参考例４＞
（ａ）の底材２に、チップ５をチップの突起部６が底材２の窪み部４に収まるようにいれ、（Ｃ）の蓋材１でシールした。
【００６８】
＜参考例５＞
（ｂ）の底材２に、チップ５をチップの突起部６が底材２の窪み部４に収まるようにいれ、（Ｃ）の蓋材１でシールした。
【００６９】
＜参考例６＞
（ｃ）の底材２に、チップ５をチップの突起部６が底材２の窪み部４に収まるようにいれ、（Ｃ）の蓋材１でシールした。
【００７０】
＜参考例７＞
（ｄ）の底材２に、チップ５をチップの突起部６が底材２の窪み部４に収まるようにいれ、（Ｃ）の蓋材１でシールした。
【００７１】
＜参考例８＞
（ｅ）の底材２に、チップ５をチップの突起部６が底材２の窪み部４に収まるようにいれ、（Ｃ）の蓋材１でシールした。
【００７２】
＜実施例１＞
（ｇ）の底材２に、チップ５をチップの突起部６が底材２の窪み部４に収まるようにい
れ、（Ｃ）の蓋材１でシールした。
【００７３】
以下に、本発明の比較例について説明する。
【００７４】
＜比較例１＞
ＣＰＰ２２０μｍのフィルムを、上面の開口面の直径が１５ｍｍで、底面の直径が１０ｍｍで高さが１８ｍｍの円錐台形状（いずれも内寸法）に成形して、底材を得、チップ５を入れて、（Ｃ）の蓋材１でシールした。
【００７５】
＜評価項目＞
評価項目１：チップが容器内で動くか、手でゆすって確認した。位置ズレの無いものを○とし、位置ズレのあるものを×とした。
評価項目２：チップを手で触れずに、直接、チップと検査機本体７をセットできるか確認した。手に触れずに、セットできたものを○とし、手に触れてしまったものを×とした。
【００７６】
評価結果を表１にまとめた。
【００７７】
【表１】
0005663975.tif 000002
＜比較結果＞
本発明の実施例１及び参考例１〜８は、評価項目１及び評価項目２についてはいずれも良好な結果であった。一方、比較例１は、評価項目１では、チップが容器内で動き、位置がズレてしまった。また、評価項目２では、チップを手で触れずに、直接、チップを検査機本体７にセットすることはできなかった。
【００７８】
なお、本発明で用いるチップ用容器の蓋材１の底材２側には、シリカゲル、塩化カルシウム、ゼオライト、生石灰、酸化アルミニウム、硫酸マグネシウム、焼き明礬の中から選ばれる２種以上を混合した乾燥剤を重量比で５％以上、７０％以下の混合比で、ポリプロピレン、または、ポリエチレンのポリオレフィン樹脂に練り込んだ混合樹脂を含む、ヒートシール性の樹脂層を設けることも可能である。
【符号の説明】
【００７９】
１・・・蓋材
２・・・底材
３・・・底面
４・・・窪み部
５・・・チップ（試験紙を内蔵する成分測定用容器）
６・・・突起部
７・・・検査機本体
【図１】
0005663975.tif 000003
【図２】
0005663975.tif 000004